СПОСОБ ПОЛУЧЕНИЯ ЧАСТИЦ

1. Способ получения частиц, где способ включает пульверизацию частиц соединения, представленного формулой (I), с медианным диаметром (50% D) более 100 мкм с помощью пульверизатора в присутствии по меньшей мере одного компонента, выбранного из группы, состоящей из диоксида кремния, талька и глины, с получением частиц соединения, представленного формулой (I), с медианным диаметром (50% D) 100 мкм или менее,
1
2
1
2
где каждый R и R независимо представляет собой атом водорода или алкильную группу, имеющую 1-6 атомов углерода, или альтернативно, R и R связаны друг с другом с образованием кольца вместе с атомом азота, с которым они соединены,
m означает целое число от 2 до 9,
n+
+
M представляет собой Н или n-валентный ион металла, и
n означает целое число 1 или 2.
2. Способ по п. 1, где соединение, представленное формулой (I), означает соединение, представленное формулой (I-1):
3. Способ по п. 1, где пульверизацию осуществляют в присутствии по меньшей мере одного компонента, выбранного из группы, состоящей из диоксида кремния, талька и глины, в количестве 0,1-9 частей по массе по отношению к 1 части по массе соединения, представленного формулой (I).
4. Способ по любому из пп. 1-3, где получают частицы соединения, представленного формулой (I), с медианным диаметром (50% D) менее чем 10 мкм.
5. Способ по любому из пп. 1-3, где пульверизатор представляет собой струйную мельницу или бисерную мельницу.
6. Способ по любому из пп. 1-3, где частицы соединения, представленного формулой (I), с медианным диаметром (50% D), равным 100 мкм или менее, представляют собой частицы соединения, представленного формулой (I), с 95% диаметром частиц (95% D), равным 50 мкм или менее.
7. Способ получения вулканизованного каучука, включающий стадию (А) совместного пластицирования частиц, полученных способом в соответствии с любым из пп. 1-6, каучукового компонента и наполнителя, стадию (В) пластицирования пластицированной смеси, полученной на стадии (А), серного компонента и ускорителя вулканизации, и стадию (С) термической обработки пластицированной смеси, полученной на стадии (В).
8. Композиция, содержащая частицы соединения, представленного формулой (I), с медианным диаметром (50% D) 100 мкм или менее и частицы по меньшей мере одного компонента, выбранного из группы, состоящей из диоксида кремния, талька и глины, с медианным диаметром (50% D) 100 мкм или менее:
1
2
1
2
где каждый R и R независимо представляет собой атом водорода или алкильную группу, имеющую 1-6 атомов углерода, или альтернативно, R и R связаны друг с другом с образованием кольца вместе с атомом азота, с которым они соединены,
m означает целое число от 2 до 9,
n+
+
M представляет собой Н или n-валентный ион металла, и
n означает целое число 1 или 2.
9. Композиция по п. 8, где соединение, представленное формулой (I), означает соединение, представленное формулой (I-1):
10. Композиция по п. 8 или 9, содержащая частицы соединения, представленного формулой (I), и частицы по меньшей мере одного компонента, выбранного из группы, состоящей из диоксида кремния, талька и глины, где смесь частиц соединения, представленного формулой (I), и частиц по меньшей мере одного компонента, выбранного из группы, состоящей из диоксида кремния, талька и глины, имеет медианный диаметр (50% D), равный 100 мкм или менее.
11. Композиция по любому из пп. 8-9, содержащая по меньшей мере один компонент, выбранный из группы, состоящей из диоксида кремния, талька и глины, в количестве 0,1-9 частей по массе по отношению к 1 части по массе соединения, представленного формулой (I).
12. Композиция по любому из пп. 8-9, содержащая частицы соединения, представленного формулой (I), с медианным диаметром (50% D), равным менее 10 мкм, и частицы по меньшей мере одного компонента, выбранного из группы, состоящей из диоксида кремния, талька и глины, с медианным диаметром (50% D), равным менее 10 мкм.
13. Композиция по любому из пп. 8-9, где пульверизатор представляет собой струйную мельницу или бисерную мельницу.
14. Композиция по любому из пп. 8-9, где частицы соединения, представленного формулой (I), с медианным диаметром (50% D), равным 100 мкм или менее, представляют собой частицы соединения, представленного формулой (I), с 95% диаметром частиц (95% D), равным 50 мкм или менее.
15. Каучуковая композиция, полученная пластицированием композиции, охарактеризованной в любом из пп. 8-14, каучукового компонента, наполнителя, серного компонента и ускорителя вулканизации.
16. Вулканизованный каучук, полученный термической обработкой каучуковой композиции, охарактеризованной в п. 15 формулы.
17. Пневматическая шина, полученная переработкой каучуковой композиции, охарактеризованной в п. 15 формулы.
18. Брекер шины, содержащий стальной корд, покрытый вулканизованным каучуком, охарактеризованным в п. 16 формулы.
19. Каркас шины, содержащий каркасный волоконный корд, покрытый вулканизованным каучуком, охарактеризованным в п. 16 формулы.
20. Боковина шины, внутренняя обшивка шины, верхний слой протектора шины или нижний слой протектора шины, содержащие вулканизованный каучук, охарактеризованный в п. 16 формулы.
21. Пневматическая шина, содержащая вулканизованный каучук, охарактеризованный в п. 16 формулы.